ВАЛОК ДЛЯ ГОРЯЧЕЙ ПРОКАТКИ

1. Валок (101) для горячей прокатки, включающий бочку, отличающийся тем, что, по меньшей мере, часть огибающей поверхности (104) упомянутой бочки изготовлена из быстрорежущей стали, по химическому составу состоящей из следующих элементов, % от массы:
углерод (С)
1-3
хром (Cr)
3-6
молибден (Мо)
0-7
вольфрам (W)
0-15
ванадий (V)
3-14
кобальт (Со)
0-10
ниобий (Nb)
0-3
азот (N)
0-0,5
иттрий (Y)
0,2-1
остальное
железо и постоянные примеси
причем Мо+0,5W=2-10% от массы.
2. Валок (101) по п. 1, в котором упомянутая бочка включает:
- аксиально вытянутое тело (102) и
- аксиально вытянутый бандаж (103), расположенный радиально снаружи упомянутого тела (102).
3. Валок по п. 2, в котором упомянутый бандаж (103) изготовлен из упомянутой быстрорежущей стали.
4. Валок (101) по п. 2, в котором упомянутый бандаж изготовлен путем уплотнения порошка упомянутой быстрорежущей стали, причем этот порошок подвергают повышенному нагреву и повышенному давлению, вызывая упомянутое уплотнение.
5. Валок (101) по п. 2, в котором упомянутое тело (102) изготовлено из литейной стали, или литейного чугуна, или кованой стали.
6. Валок по п. 2, отличающийся тем, что в материале упомянутого бандажа (103) имеются частицы карбида, которые имеют среднюю величину частицы карбида <3 мкм.
7. Валок по п. 2, отличающийся тем, что бандаж (103) имеет изотропную микроструктуру.
8. Валок (101) по п. 2, в котором упомянутый бандаж (103) напрессован с горячей посадкой на упомянутое тело (102).
9. Валок (101) по любому из п.п. 1-8, в котором содержание иттрия (Y) в упомянутой быстрорежущей стали больше чем 0,4% от массы.
10. Валок (101) по любому из п.п. 1-8, в котором содержание иттрия (Y) в упомянутой быстрорежущей стали меньше чем 0,6% от массы.
11. Валок (101) по любому из п.п. 1-8, в котором содержание иттрия (Y) в упомянутой быстрорежущей стали находится в диапазоне 0,45-0,60% от массы.
12. Валок (101) по любому из п.п. 1-8, отличающийся тем, что Мо+0,5W=5,0-8,5% от массы.
13. Валок (101) по любому из п.п. 1-8, отличающийся тем, что содержание углерода (С) в упомянутой быстрорежущей стали находится в диапазоне от 1,1 до 1,4% от массы.
14. Валок по любому из п.п. 1-8, отличающийся тем, что содержание хрома (Сr) в упомянутой быстрорежущей стали находится  в диапазоне от 4,0 до 5,0% от массы.
15. Валок по любому из п.п. 1-8, отличающийся тем, что содержание молибдена (Мо) в упомянутой быстрорежущей стали находится в диапазоне от 4,5 до 5,5% от массы.
16. Валок по любому из п.п. 1-8, отличающийся тем, что содержание вольфрама (W) в упомянутой быстрорежущей стали находится в диапазоне от 6,0 до 7,0% от массы.
17. Валок по любому из п.п. 1-8, отличающийся тем, что содержание ванадия (V) в упомянутой быстрорежущей стали находится в диапазоне от 3,0 до 5,0% от массы